(57)【要約】      （修正有）【課題】水に溶解されずにイマージョンリソグラフィに使用されるとともに、フォトレジストパターン形成におけるフォトレジスト膜内の光の多重干渉を防止し、フォトレジスト膜の厚さ変動によるフォトレジストパターン寸法幅の変動を抑制し、かつ、半導体パターンの形成時、垂直のパターンが得られる上部反射防止膜の組成物を提供する。また、前記上部反射防止膜の組成物を用いたパターン形成方法を提供する。【解決手段】上部反射防止膜の重合体と、光酸発生剤と、有機溶媒と、を含む上部反射防止膜の組成物であり、前記光酸発生剤には、トリフェニルスルホニウム系化合物を使用して上部反射防止膜の組成物を構成する。【選択図】図２
2006072329.tif 000002
【特許請求の範囲】
【請求項１】
上部反射防止膜の重合体と、光酸発生剤と、有機溶媒とを含む上部反射防止膜の組成物であり、前記光酸発生剤には、下記化学式（１）で表示される化合物を使用することを特徴とする、上部反射防止膜の組成物。
【化１】
2006072329.tif 000008
化学式（１）
（上記式で、ｎ＝７乃至２５である。）
【請求項２】
前記化学式（１）で表示される化合物は、トリフェニルスルホニウム  ペルフルオロオクタンスルホネートであることを特徴とする、請求項１記載の上部反射防止膜の組成物。
【請求項３】
前記上部反射防止膜の重合体の量を基準にし、０．０５〜５重量％の光酸発生剤を含むことを特徴とする、請求項１記載の上部反射防止膜の組成物。
【請求項４】
前記上部反射防止膜の重合体は、下記化学式（２）のポリ（ｔ−ブチルアクリレート−アクリル酸−３−ヒドロキシプロピルメタクリレート）、下記化学式（３）のポリ（ｔ−ブチルアクリレート−アクリル酸−Ｎ−イソプロピルアクリルアミド）及び下記化学式（４）のポリ（ｔ−ブチルアクリレート−アクリル酸−２−ヒドロキシエチルメタクリレート）からなる群から選択されることを特徴とする、請求項１記載の上部反射防止膜の組成物。
【化２】
2006072329.tif 000009
化学式（２）
【化３】
2006072329.tif 000010
化学式（３）
【化４】
2006072329.tif 000011
化学式（４）
（上記化学式（２）、（３）及び（４）において、ａ、ｂ、ｃはそれぞれ、各単量体のモル分率として０．０５乃至０．９をそれぞれ示している。）
【請求項５】
前記有機溶媒は、ノルマルブタノールであることを特徴とする、請求項１記載の上部反射防止膜の組成物。
【請求項６】
上部反射防止膜の重合体の量を基準にし、１，０００〜１０，０００重量％のノルマルブタノールに前記重合体を溶解して製造されることを特徴とする、請求項５記載の上部反射防止膜の組成物。
【請求項７】
酸拡散防止剤をさらに含むことを特徴とする、請求項１記載の上部反射防止膜の組成物。
【請求項８】
前記酸拡散防止剤は、Ｌ−プロリンであることを特徴とする、請求項７記載の上部反射防止膜の組成物。
【請求項９】
上部反射防止膜の重合体の量を基準にし、１〜２０重量％のＬ−プロリンを含むことを特徴とする、請求項８記載の上部反射防止膜の組成物。
【請求項１０】
屈折率は、１．５乃至１．６５であることを特徴とする、請求項１記載の上部反射防止膜の組成物。
【請求項１１】
半導体素子の製造工程に使用されることを特徴とする、請求項１乃至１０のいずれか一つに記載の上部反射防止膜の組成物。
【請求項１２】
（ａ）所定の下部構造が形成された半導体基板上にフォトレジスト膜を塗布する工程と、
（ｂ）前記フォトレジスト膜の上部に請求項１乃至１０のうちいずれか１項による上部反射防止膜の組成物を塗布し、上部反射防止膜を形成する工程と、
（ｃ）前記フォトレジスト膜に対して露光及び現像を行ってフォトレジストパターンを形成する工程と、
を含むことを特徴とする、半導体素子のパターン形成方法。
【請求項１３】
露光前及び／または露光後、それぞれベーク工程をさらに行うことを特徴とする、請求項１２記載の半導体素子のパターン形成方法。
【請求項１４】
前記ベーク工程は、７０〜２００℃の温度で行われることを特徴とする、請求項１３記載の半導体素子のパターン形成方法。
【請求項１５】
前記露光工程における光源に対する媒質は、水であることを特徴とする、請求項１２記載の半導体素子のパターン形成方法。
【請求項１６】
前記現像工程は、０．０１乃至５重量％のテトラメチルアンモニウムヒドロキシド（ＴＭＡＨ）水溶液を現像液として用いて行われることを特徴とする、請求項１２記載の半導体素子のパターン形成方法。
【発明の詳細な説明】
【技術分野】
【０００１】
本発明は、半導体素子の製造工程のうちフォトリソグラフィ工程で使用される反射防止膜の組成物および、これを用いた半導体素子のパターン形成方法に関するもので、詳しくは５０ｎｍ級以下の半導体素子を製造するために、イマージョンリソグラフィ（immersion  lithography）で使用される上部反射防止膜の組成物および、これを用いた半導体素子のパターン形成方法に関するものである。
【背景技術】
【０００２】
一般に、フォトリソグラフィ工程といわれる写真工程は、フォトマスクに描かれた半導体回路パターンをウエハー上に転写する工程であり、半導体製造工程において、回路の微細化および集積度を決定づける核心的な工程である。
【０００３】
最近、半導体素子の集積度が向上するにつれて、半導体素子の製造工程における微細加工に対応する技術が開発されており、これによってフォトリソグラフィ工程における微細加工技術もさらに要求されている。すなわち、回路線幅が一層微細化されることで、これを実現するために、照明光源としてＫｒＦ−＞ＡｒＦ−＞Ｆ２−＞ＥＵＶ（Extreme Ultra Violet）のように一層短い波長が必須的に使用されており、高い口径数のレンズも要求されている。
【０００４】
特に、最近は５０ｎｍ級以下の素子を開発するための研究が活発に行われているが、このような成り行きに応じるため、露光光源としてＦ２およびＥＵＶを使用するための関連装備および材料も活発に開発されている。しかしながらＦ２の場合、ある程度は技術的に開発されたと見なされるが、短期間に高品質のＣａＦ２を量産することは困難である。また、ぺリクルにおいても、ソフトぺリクルの場合は１５７ｎｍの光によって変性が生じて寿命が非常に短くなり、ハードぺリクルの場合は費用が多くかかるという問題点があり、ぺリクルの光に対する屈折現象により直ちに量産することは困難である。一方、ＥＵＶの場合は、これに適した光源、露光器およびマスクなどが開発されるべきであり、直ちに実用化するには無理がある。したがって、現在はＡｒＦエキシマレーザ対応のフォトレジストを使用して一層微細な高精密度のフォトレジストパターンを形成することが重要な課題となっており、そこで最近関心を集めている技術がイマージョンリソグラフィである。
【０００５】
すなわち、現在まで使用されるリソグラフィ工程は、ドライリソグラフィ（dry  lithography）であって、露光レンズとウエハーとの間が空気で充填された露光システムである。これに比べると、ＮＡスケーリング技術に該当するイマージョンリソグラフィは、露光レンズとウエハーとの間が水で充填された露光システムである。前記イマージョンリソグラフィの場合、光源に対する媒質が水であるため、空気に対する水の屈折率だけ、すなわち１．４倍だけＮＡ（開口数）が大きくなり、その結果、解像力が良好になるという効果がある。
【０００６】
一方、５０ｎｍ級以下の半導体素子製造における更なる問題点として、このような超微細パターン形成工程では、フォトレジスト膜に対する下部層の光学的性質およびフォトレジスト膜自体の厚さ変動による定在波、反射ノッチング、そして前記下部層における回折光・反射光により、フォトレジストパターンのＣＤ変動が不回避に生じる。したがって、下部層における反射光などを防止するために、露光源として使用する光の波長帯で光をよく吸収する物質を導入しており、これを反射防止膜という。従来は、主に下部層とフォトレジスト膜との間に適用される下部反射防止膜のみを使用したが、最近はフォトレジストパターンが一層微細化されることで、上部における反射光および回折光などによるフォトレジストパターンの崩れを解決するために、上部反射防止膜をも導入している。すなわち、半導体ディバイスの縮小によってパターンが極度に微細化されることで、下部反射防止膜のみでは、乱反射によるパターンの崩れを完全に防止することが困難であるため、上部におけるパターンの崩れを防止できる上部反射防止膜（Top Anti−Reflective Coating：ＴＡＲＣ）が導入された。
【０００７】
しかしながら、従来のドライリソグラフィに使用される上部反射防止膜は、水溶性であるため（ＫｒＦ、ＡｒＦ用）、イマージョンリソグラフィに適用されなかった。すなわち、イマージョンリソグラフィでは、光源に対する媒質が水であるため、この水によって上部反射防止膜が溶解されるという問題点があった。
【０００８】
したがって、上部反射防止膜をイマージョンリソグラフィに使用するためには、次のような要件、すなわち、１）光源に対して透明であること、２）上部反射防止膜の下部に使用される感光膜（フォトレジスト）によって差があるが、上部反射防止膜の屈折率がほぼ１．５〜１．６５であること、３）感光膜上に上部反射防止膜をコーティングするとき、この上部反射防止膜の組成物が感光膜を溶解しないこと、４）露光時に水に溶解されないこと、５）現像時、現像液に溶解されること、６）パターンの形成時、垂直のパターンを得ること、などを満たすべきである。
【０００９】
前記のように、イマージョンリソグラフィ用上部反射防止膜は、満たすべき条件が非常に厳しいため、開発するのにも難点が多い。特に、６）項目を満たすためには、新しい概念の上部反射防止膜の組成物が必要である。
【００１０】
そのため、水に溶解されずにイマージョンリソグラフィに適用されるとともに、半導体パターンの形成時、垂直のパターンが得られるイマージョンリソグラフィ専用上部反射防止膜の開発が切実に要求されている。
【００１１】
【特許文献１】米国特許第６，２７４，２９５号明細書
【特許文献２】米国特許第２００３／０２１９６８２号明細書
【特許文献３】米国特許第５，８７９，８５３号明細書
【特許文献４】米国特許第６，０５７，０８０号明細書
【発明の開示】
【発明が解決しようとする課題】
【００１２】
上記の問題点を解決するために、本発明は、水に溶解されずにイマージョンリソグラフィに使用されるとともに、フォトレジストパターン形成におけるフォトレジスト膜内の光の多重干渉を防止し、フォトレジスト膜の厚さ変動によるフォトレジストパターン寸法幅の変動を抑制し、かつ、半導体パターンの形成時、垂直のパターンが得られる上部反射防止膜の組成物を提供することを目的とする。
【００１３】
また、前記上部反射防止膜の組成物を用いたパターン形成方法を提供することを目的とする。
【課題を解決するための手段】
【００１４】
上記の目的を達成するため、本発明は、上部反射防止膜の重合体と、光酸発生剤と、有機溶媒とを含む上部反射防止膜の組成物であり、前記光酸発生剤には、下記化学式（１）で表示される化合物を使用する上部反射防止膜の組成物を提供する。
【００１５】
【化１】
2006072329.tif 000003
化学式（１）
（上記式で、ｎ＝７乃至２５である。）
【００１６】
さらに、本発明は、（ａ）所定の下部構造が形成された半導体基板上にフォトレジスト膜を塗布する工程と、（ｂ）前記フォトレジスト膜の上部に本発明による上部反射防止膜の組成物を塗布し、上部反射防止膜を形成する工程と、（ｃ）前記フォトレジスト膜に対して露光及び現像を行ってフォトレジストパターンを形成する工程と、を含む半導体素子のパターン形成方法を提供する。
【発明の効果】
【００１７】
本発明による上部反射防止膜の組成物によって製造された上部反射防止膜は、１）透過度が９６％以上で光源に対して透明であること、２）屈折率が１．５〜１．６５の範囲であること、３）感光剤を溶解しないこと、４）露光時、水に溶解されないこと、５）現像時、現像液によく溶解されること、６）パターンの形成時、垂直のパターンを得ること、などのイマージョンリソグラフィ用上部反射防止膜としての条件を全て満たす。
【００１８】
特に、本発明による上部反射防止膜の組成物は、上部反射防止膜のコーティング時、上部反射防止膜の組成物によって感光剤の上部にある光酸発生剤の一部が溶解されることで、上部が厚い形態の断面になることを防止する。
【００１９】
よって、本発明による上部反射防止膜は、イマージョンリソグラフィに適用されるとともに、上部における反射度などを減少することで、ＣＤ変動を最小化することができる。
【００２０】
したがって、前記上部反射防止膜の組成物を用いてフォトレジストパターンを形成する場合、微細なパターン形成が可能となり、５０ｎｍ級以下の半導体素子を効率的に開発することができる。
【発明を実施するための最良の形態】
【００２１】
以下、本発明の構成を、さらに詳しく説明する。
【００２２】
まず、本発明はイマージョンリソグラフィで使用される上部反射防止膜の組成物を提供するが、前記上部反射防止膜の組成物は、上部反射防止膜重合体と、光酸発生剤と、有機溶媒とを含む。
【００２３】
本発明では、前記光酸発生剤として、前記化学式（１）で表示される化合物を使用することを特徴とする。このときｎ値が７未満であると、上部反射防止膜がイマージョン液である水に溶けて光酸発生剤が析出されるので、露光レンズを汚染することになり、ｎ値が２６以上であると、分子量が非常に大きくて酸の拡散が困難になり、現像工程で問題となるので、ｎ値は７乃至２５であることが好ましい。このような化合物は、水に対する溶解度が極めて少ない上に、光酸発生剤としての役割を果たすので、イマージョンリソグラフィ用上部反射防止膜の組成物で使用される。また、これはパターンの形成時、上部反射防止膜の組成物によって感光剤の上部にある光酸発生剤の一部が溶解され、上部が厚い形態の断面になることを防止する。
【００２４】
特に、本発明の光酸発生剤には、ｎ値が７であるトリフェニルスルホニウム  ペルフルオロオクタンスルホネートが好ましい。
【００２５】
本発明による上部反射防止膜の組成物は、上部反射防止膜の重合体の量を基準にして、０．０５〜５重量％の光酸発生剤を含むことが好ましい。上部反射防止膜の組成物において、光酸発生剤が上部反射防止膜の重合体の量を基準にして０．０５重量％未満に含まれる場合は、上記した光酸発生剤としての効果を得ることができない。また、光酸発生剤が上部反射防止膜の重合体の量を基準にして５重量％超過して含まれる場合は、１９３ｎｍの光を吸収することで、実際に上部反射防止膜としての役割を果たしにくく、かつ、感光剤に到達する光の量の減少によって露光エネルギーがより多く要求されることで、生産性が減少するようになる。したがって光酸発生剤は、上部反射防止膜の重合体の量を基準にして、０．０５〜５重量％の量が含まれることが好ましい。
【００２６】
本発明による上部反射防止膜の組成物における上部反射防止膜の重合体としては、透過度が高く、上部反射防止膜に適用可能なものが使用される。また、露光後、現像液によく溶解されてパターンの形成に影響を与えなく、水によく溶解されなくてイマージョンリソグラフィに適用されるものであれば、特別に制限されない。しかしながら、そのうち、下記化学式（２）のポリ（ｔ−ブチルアクリレート−アクリル酸−３−ヒドロキシプロピルメタクリレート）、下記化学式（３）のポリ（ｔ−ブチルアクリレート−アクリル酸−Ｎ−イソプロピルアクリルアミド）及び下記化学式（４）のポリ（ｔ−ブチルアクリレート−アクリル酸−２−ヒドロキシエチルメタクリレート）などが好ましい。
【００２７】
【化２】
2006072329.tif 000004
化学式（２）
【化３】
2006072329.tif 000005
化学式（３）
【化４】
2006072329.tif 000006
化学式（４）
（上記化学式（２）、（３）及び（４）において、ａ、ｂ、ｃはそれぞれ、各単量体のモル分率として０．０５乃至０．９をそれぞれ示している。）
【００２８】
また、本発明による上部反射防止膜の組成物で使用される有機溶媒は、上部反射防止膜の重合体およびトリフェニルスルホニウム  ペルフルオロオクタンスルホネートなどの光酸発生剤などを溶解するものであれば、特別に制限されないが、そのうちノルマルブタノールを使用することが好ましい。
【００２９】
本発明の上部反射防止膜の組成物においては、上部反射防止膜の重合体の量を基準にし、１，０００〜１０，０００重量％のノルマルブタノールを使用することが好ましい。これは、反射防止膜の組成物の屈折率および厚さを考慮したもので、ノルマルブタノールの量が過度に少ないか、多くなると反射防止膜の屈折率が１．５〜１．６５の範囲から脱することになり、反射防止膜の最適厚さを達成しにくくなる。
【００３０】
また、本発明の上部反射防止膜の組成物は、酸拡散防止剤をさらに含むことが好ましい。使用される酸拡散防止剤は、酸拡散を抑制するものであれば、特別に制限されないが、そのうちＬ−プロリン（Ｌ−proline）が好ましい。また、酸拡散防止剤としてＬ−プロリンが使用される場合の上部反射防止膜の組成物は、上部反射防止膜の重合体の量を基準にして、１〜２０重量％のＬ−プロリンを含むことが好ましい。これは、上部反射防止膜の組成物に含まれ、非露光部位への酸拡散を一層抑制する役割を果たす。
【００３１】
本発明による上部反射防止膜の組成物は、１．５乃至１．６５の最適化された屈折率を有するので、フォトレジスト膜の上部にオーバーコーティングされて反射度を最小化することで、フォトレジストの上部における反射光によるパターンの崩れ現象などを防止できる。
【００３２】
さらに、本発明は、（ａ）所定の下部構造が形成された半導体基板上にフォトレジスト膜を塗布する工程と、（ｂ）前記フォトレジスト膜の上部に本発明による上部反射防止膜の組成物を塗布し、上部反射防止膜を形成する工程と、（ｃ）前記フォトレジスト膜に対して露光及び現像を行ってフォトレジストパターンを形成する工程と、を含む半導体素子のパターン形成方法を提供する。
【００３３】
本発明のパターン形成方法は、本発明による上部反射防止膜の組成物を用いて、フォトレジストの上部に反射防止膜を形成する構成にその特徴があり、前記反射防止膜は、１．５〜１．６５の屈折率を有するため、フォトレジスト膜の上部における反射度を最小化することができ、本発明のパターン形成方法によってフォトレジストパターンを形成することで、パターンの均一度を著しく向上することができる。
【００３４】
本発明によるパターン形成方法において、露光前及び露光後の少なくともいずれかに（露光前及び／または露光後に）ベーク工程をさらに行うことができ、前記ベーク工程は、７０〜２００℃の温度で行われることが好ましい。
【００３５】
このような本発明の反射防止膜の組成物及びパターン形成方法は、主にＡｒＦ光源（１９３ｎｍ）を使用する超微細パターン形成工程に適用されるが、水を媒質にして使用される場合、一層短い波長の光源、すなわち、Ｆ２、ＥＵＶなどを使用して行われる超微細パターン形成工程にも同様に適用される。ここで、このような光源を使用する前記露光工程は、０．１乃至５０ｍＪ／ｃｍ２の露光エネルギーで行われることが好ましい。
【００３６】
一方、本発明のパターン形成方法において、前記現像工程は、アルカリ現像液を用いて行われるが、特に、前記アルカリ現像液としては、０．０１乃至５重量％のテトラメチルアンモニウムヒドロキシド（ＴＭＡＨ）水溶液を使用することが好ましい。
【００３７】
また、本発明は、前記上部反射防止膜の組成物を半導体素子の製造工程に使用する用途を提供する。すなわち、本発明の上部反射防止膜の組成物は、超微細パターン形成工程の他にも、多様な半導体素子の製造工程に使用して乱反射を最小化することができる。
【００３８】
ただ、各工程の種類により、当業者に自明な通常の方法で前記上部反射防止膜の組成物が適用されるので、本発明の反射防止膜の組成物を半導体素子の各製造工程に適用する方法に対する具体的な開示は、省略することにする。
【実施例】
【００３９】
以下、本発明の実施例を詳しく説明する。本実施例は、本発明の権利範囲を限定するものではなく、例示とするものである。
【００４０】
（比較例１）
＜上部反射防止膜の組成物の製造およびパターン形成実験＞
ポリ（ｔ−ブチルアクリレート−アクリル酸−３−ヒドロキシプロピルメタクリレート）２．５ｇを１００ｇのノルマルブタノールに溶かしてイマージョンリソグラフィ用上部反射防止膜の組成物を製造した。
【００４１】
ウエハー上にＪＳＲ製のＡＲ１２２１Ｊ感光剤を２２０ｎｍコーティングした後、１３０℃で９０秒間ベークした。コーティングされた感光剤の上部に前記製造された上部反射防止膜の組成物を３０００ｒｐｍでコーティングした後、再び９０℃で６０秒間ベークした。次いで、ＡｒＦ露光装備を用いて露光し、再び１３０℃で９０秒間ベークした後、現像して図１のようなパターン写真を得た。図１によると、パターンがややｔ−ｔｏｐ状であることが分かる。
【００４２】
（実施例１）
＜上部反射防止膜の組成物の製造およびパターン形成実験＞
ポリ（ｔ−ブチルアクリレート−アクリル酸−３−ヒドロキシプロピルメタクリレート）２．５ｇ、下記化学式（５）のトリフェニルスルホニウム  ペルフルオロオクタンスルホネート０．１５ｇを１００ｇのノルマルブタノールに溶かしてイマージョンリソグラフィ用上部反射防止膜の組成物を製造した。
【００４３】
【化５】
2006072329.tif 000007
化学式（５）
【００４４】
ウエハー上にＪＳＲ製のＡＲ１２２１Ｊ感光剤を２２０ｎｍコーティングした後、１３０℃で９０秒間ベークした。コーティングされた感光剤の上部に前記製造された上部反射防止膜の組成物を３０００ｒｐｍでコーティングした後、再び９０℃で６０秒間ベークした。次いで、ＡｒＦ露光装備を用いて露光し、再び１３０℃で９０秒間ベークした後、現像して図２のようなパターン写真を得た。図２によると、前記比較例１の図１よりも垂直のパターンを得ることが分かる。
【００４５】
（比較例２）
＜上部反射防止膜の組成物の製造およびパターン形成実験＞
上部反射防止膜の重合体としてポリ（ｔ−ブチルアクリレート−アクリル酸−Ｎ−イソプロピルアクリルアミド）を使用したことを除けば、比較例１と同様な方式で、上部反射防止膜の組成物の製造およびパターン形成実験を行った。
【００４６】
パターン形成実験で得た写真を図３に示した。図３によると、パターンがややｔ−ｔｏｐ状であることが分かる。
【００４７】
（実施例２）
＜上部反射防止膜の組成物の製造およびパターン形成実験＞
上部反射防止膜の重合体としてポリ（ｔ−ブチルアクリレート−アクリル酸−Ｎ−イソプロピルアクリルアミド）を使用したことを除けば、実施例１と同様な方式で、上部反射防止膜の組成物の製造及びパターン形成実験を行った。
【００４８】
パターン形成実験で得た写真を図４に示した。図４によると、前記比較例２の図３よりも垂直のパターンを得ることが分かる。
【００４９】
（比較例３）
＜上部反射防止膜の組成物の製造およびパターン形成実験＞
上部反射防止膜の重合体としてポリ（ｔ−ブチルアクリレート−アクリル酸−２−ヒドロキシエチルメタクリレート）を使用したことを除けば、比較例１と同様な方式で、上部反射防止膜の組成物の製造およびパターン形成実験を行った。
【００５０】
パターン形成実験で得た写真を図５に示した。図５によると、パターンがややｔ−ｔｏｐ状であることが分かる。
【００５１】
（実施例３）
＜上部反射防止膜の組成物の製造およびパターン形成実験＞
上部反射防止膜の重合体としてポリ（ｔ−ブチルアクリレート−アクリル酸−２−ヒドロキシエチルメタクリレート）を使用したことを除けば、実施例１と同様な方式で、上部反射防止膜の組成物の製造およびパターン形成実験を行った。
【００５２】
パターン形成実験で得た写真を図６に示した。図６によると、前記比較例３の図５よりも垂直のパターンを得ることが分かる。
【図面の簡単な説明】
【００５３】
【図１】本発明の比較例１による上部反射防止膜の組成物を使用して半導体パターンを形成した場合、その８０ｎｍＬ／Ｓパターンを示した写真である。
【図２】本発明の実施例１による上部反射防止膜の組成物を使用して半導体パターンを形成した場合、その８０ｎｍＬ／Ｓパターンを示した写真である。
【図３】本発明の比較例２による上部反射防止膜の組成物を使用して半導体パターンを形成した場合、その８０ｎｍＬ／Ｓパターンを示した写真である。
【図４】本発明の実施例２による上部反射防止膜の組成物を使用して半導体パターンを形成した場合、その８０ｎｍＬ／Ｓパターンを示した写真である。
【図５】本発明の比較例３による上部反射防止膜の組成物を使用して半導体パターンを形成した場合、その８０ｎｍＬ／Ｓパターンを示した写真である。
【図６】本発明の実施例３による上部反射防止膜の組成物を使用して半導体パターンを形成した場合、その８０ｎｍＬ／Ｓパターンを示した写真である。
【図１】
2006072329.tif 000012
【図２】
2006072329.tif 000013
【図３】
2006072329.tif 000014
【図４】
2006072329.tif 000015
【図５】
2006072329.tif 000016
【図６】
2006072329.tif 000017